(57)【要約】【課題】  着色剤ペレットと混合溶剤とをインキの使用時において容器本体内で反応させることにより使用者が自由に調色できる筆記具用インキ及びこの筆記具用インキを用いた筆記具ならびに筆記具の製造方法を提供すること。【解決手段】  炭酸塩、有機酸、糖類、着色素材を混合し圧力で固めた着色剤ペレットと、この着色剤ペレットを溶解させる溶剤と樹脂と添加剤との混合溶剤とよりなり、前記着色剤ペレットと混合溶剤とをインキの使用時において反応させることを特徴とする筆記具用インキ、および、赤、青、黄３色の着色素材を用いた３種の着色剤ペレットと混合溶剤とを本体容器の入れ本体容器の開口端にインキ調整部材を介してペン芯付ホルダーを組み付けた筆記具、ならび、筆記具の製造方法。【選択図】      なし【特許請求の範囲】
【請求項１】
炭酸塩、有機酸、糖類、着色素材を混合し圧力で固めた着色剤ペレットと、この着色剤ペレットを溶解させる溶剤と樹脂と添加剤との混合溶剤とよりなり、前記着色剤ペレットと混合溶剤とをインキの使用時において反応させることを特徴とする筆記具用インキ。
【請求項２】
炭酸塩、有機酸、糖類、着色素材を混合し圧力で固めた着色剤ペレットとして、赤色、青色、黄色の着色素材を用いた３種類の着色剤ペレットを用い、前記３種類の着色剤ペレットを任意に組み合わせて本体容器内に入れるとともに、溶剤と樹脂と添加剤との混合溶剤を入れ、本体容器の開口端にインキ調整部材を介してペン芯付ホルダーを組み付けたことを特徴とする筆記具。
【請求項３】
着色剤ペレットの着色素材として食用赤色１０２号、食用青色１号、食用黄色４号を使用した請求項２に記載の筆記具。
【請求項４】
炭酸塩、有機酸、糖類、着色素材を混合し圧力で固めた着色剤ペレットを作成し、この着色剤ペレットと、溶剤と樹脂と添加剤との混合溶剤とを本体容器内で反応させてインキとする筆記具用インキ。
【請求項５】
請求項１または４に記載の混合溶剤として、着色剤ペレットを発泡溶解し、且つ、発生する泡を効果的に消泡する第１のビヒクルと、この第１のビヒクルでは消泡できなかった泡を消泡する第２のビヒクルとを用いるものとして、先ず本体容器内において第１のビヒクルにより着色剤ペレットを発泡溶解させて所定時間放置し、その後前記した第１のビヒクルでは消泡できなかった泡を消泡する第２のビヒクルを投入したうえ、本体容器の開口端にインキ調整部材を介してペン芯ホルダーを組み付けることを特徴とする請求項４に記載の筆記具の製造方法。
【発明の詳細な説明】
【技術分野】
【０００１】
本発明は、着色剤ペレットと混合溶剤とをインキの使用時において容器本体内で反応させることにより使用者が自由に調色できる筆記具用インキ及びこの筆記具用インキを用いた筆記具ならびに筆記具の製造方法に関するものである。
【背景技術】
【０００２】
従来、液状タイプの筆記具用インキとしては、工場において顔料・染料の着色剤や溶剤やその他の添加剤（例えば、活性剤、粘度調整剤、樹脂、ＰＨ調節剤等）を事前に配合した筆記具用インキ組成物を筆記具の本体容器内に液状状態のままで収納しているのが普通である。また筆記具の構造としては、前記液状インキをペン先へ送る液状インキ供給部に弁構造を設けたり、櫛歯状インキ供給部をインキタンクに連設させ、前記弁構造の先端や櫛歯状インキ供給部の先端にペン先を設けたものが知られている。
【０００３】
しかしながら、従来の液状タイプの筆記具用インキにおいては、長期に放置した場合や長期間の運送の場合にインキの分離が生じやすいという問題点があった。また、こうした筆記具用インキを使用した筆記具においては、ペン芯内でインキ下がりが生じ、筆記時にインキの濃淡が生じるという問題点もあった。
そこで、筆記具用のインキをカートリッジにして、筆記時にペン芯へインキを伝達させるような筆記具が提案されている。しかし、この筆記具用インキは、既に生産工場でインキとしての完成したものをカートリッジや筆記具本体に収納しており、長期に放置した場合には同様にインキの分離・沈殿が生じる傾向がある。
【０００４】
一方、市場において筆記具の色を使用者自身が自由に選択できるようにすることも求められている。こうすることで本来使用者が自由に色の選択を行い、絵の具のように自由に調色するのと同様な筆記具として付加価値が増す。
インキ色を使用者自ら選択するには、前記絵の具を参考にすると、夫々の絵の具をパレットの上に出して、水で溶かしながら夫々の絵の具を混合しながら色を確認して調整していく、または特定色のインキを塗り重ねてインキ色を混合したりしている。このように使用者自らインキ色を調色する時は、従来の原料をそのまま筆記具用インキとして配合する方法で行なうと着色剤の取り扱いや、色の調色を行い難いといった問題点がある。更に、狙った色や同一色を再度、誰もが容易に調色することは困難であるという問題点もある。
【０００５】
ところで、別途発泡剤と共に固形化して溶剤の中で発泡剤と共に溶け出し溶剤に着色するものとしてはよく知られているものに入浴剤がある。筆記具とは使用状態、その目的及び構成要素が全く異なるが、こうした入浴剤としては、例えば特許文献１や特許文献２がある。
特許文献１に記載の発明は固形錠剤型浴用剤組成物であり、芳香族エステル類と炭酸塩及び有機酸を含有させたものである。特許文献１の発明は、水又は湯に対する溶解時間の短縮を図るものであり、解決しようとする課題には従来の固形錠剤型浴用剤組成物の溶解性は十分でないため、より速やかに溶解し香り立ちがマイルドである固形錠剤型浴用剤組成物を提供することが記載されている。しかしながら、特許文献１の発明は浴用剤であり、本願が使用する筆記具のインキとはその性格及び使用条件等が全く異なるものである。
【０００６】
特許文献２に記載の発明は玩具入り入浴剤であり、外殻を形成する水溶性の固形入浴剤の内部に比重が１以下の玩具を収容したものである。特許文献１の従来の技術の欄に、湯に清涼感を与えるために着色剤を添加することと、香りを付すために香料を添加した入浴剤の記載があるが、本願発明とは全く発明の目的・構成を異にするものである。
【特許文献１】特開平８−３１９２２８号公報
【特許文献２】実公平６−３５９３号公報
【発明の開示】
【発明が解決しようとする課題】
【０００７】
本発明は上記のような問題点を解決して、着色剤をペレット状にして筆記具本体の中でこの色剤ペレットに添加剤と溶剤を配合した混合溶剤を加えるだけで使用でき、しかも、筆記時までに長時間かかる場合にもインキ貯蔵部内で液状インキが沈殿もしくは分離するのを防止することができ、更には使用者が希望に応じて自由に調色することができる筆記具用インキとそれを用いた筆記具および筆記具の製造方法を提供することを目的として完成されたものである。
【課題を解決するための手段】
【０００８】
上記課題を解決するためになされた本発明は、炭酸塩、有機酸、糖類、着色素材を混合し圧力で固めた着色剤ペレットと、この着色剤ペレットを溶解させる溶剤と樹脂と添加剤との混合溶剤とよりなり、前記着色剤ペレットと混合溶剤とをインキの使用時において反応させることを特徴とする筆記具用インキを第１の発明とする。
また、炭酸塩、有機酸、糖類、着色素材を混合し圧力で固めた着色剤ペレットとして、赤色、青色、黄色の着色素材を用いた３種類の着色剤ペレットを作成し、本体容器内に前記３種類の着色剤ペレットを任意に組み合わせて入れるとともに溶剤と樹脂と添加剤との混合溶剤を入れ、本体容器の開口端にインキ調整部材を介してペン芯付ホルダーを組み付けたことを特徴とする筆記具を第２の発明とし、この着色剤ペレットの着色素材として食用赤色１０２号、食用青色１号、食用黄色４号を使用した請求項２に記載の筆記具を第３の発明とする。
さらに、炭酸塩、有機酸、糖類、着色素材を混合し圧力で固めた着色剤ペレットを作成し、この着色剤ペレットと、溶剤と樹脂と添加剤との混合溶剤とを本体容器内で反応させてインキとする筆記具用インキを第４の発明とし、この発明における前記した混合溶剤として、着色剤ペレットを発泡溶解し、且つ、発生する泡を効果的に消泡する第１のビヒクルと、この第１のビヒクルでは消泡できなかった泡を消泡する第２のビヒクルとを用いるものとして、先ず本体容器内において第１のビヒクルにより着色剤ペレットを発泡溶解させて所定時間放置し、その後前記した第１のビヒクルでは消泡できなかった泡を消泡する第２のビヒクルを投入したうえ、本体容器の開口端にインキ調整部材を介してペン芯ホルダーを組み付けることを特徴とする筆記具の製造方法を第５の発明とする。
【発明の効果】
【０００９】
本発明では、使用する際に着色剤ペレットと混合溶剤とを反応させて筆記具用インキを作成するので、インキ貯蔵部内で液状インキが沈殿もしくは分離することを防止することができ、また、使用者自身が任意の色のインキを簡単に調整して筆記具を作成できることとなる。更に、混合溶剤を第１のビヒクルと第２のビヒクルに分けて２段階で投入する場合は、短時間で高品質の筆記具を製造できることとなる。
【発明を実施するための最良の形態】
【００１０】
本発明の筆記具用インキは、溶剤、着色剤、樹脂、その他の添加剤を配合した点では従来のものと同じであるが、炭酸塩、有機酸、糖類、着色素材を混合し圧力で固めた着色剤ペレットとし、使用時に添加剤と溶剤と樹脂を混合した混合溶剤と前記着色剤ペレットと反応させて筆記具用インキとした点に特徴的構成を有する。
【００１１】
着色剤ペレットは、炭酸塩、有機酸、糖類、着色素材からなるものであり、これら素材を混合し均一分布させたものに圧力をかけてペレット状に固めることにより成形される。圧力は、前記混合物が固まれば特に問わない。また、圧力を掛ける際に多少の熱をかけることも可能である。
【００１２】
着色素材は、人体に安全な食品添加物でもある合成食用色素の使用が好ましく、色の３原色である赤色、青色、黄色の着色素材を用いて任意の色のインクとするときは、例えば、食用赤色１０２号（アイゼン保土谷（株）：ニューコクシン）、食用青色１号（アイゼン保土谷（株）：ブリリアントブルーＦＣＦ）、食用黄色４号（アイゼン保土谷（株）：タートラジン）を使用する。
【００１３】
前記着色素材は、水性染料で１〜１０００ミクロンに粉砕した粉末状、顆粒状のものを使用する。１粒のペレットの中には染料成分が、１ペレット中に０．００１重量％〜５０重量％を配合することができる。
【００１４】
炭酸塩は、水中で有機酸と反応して炭酸ガスを発生し、これと同時にペレット状態を倒壊させ溶剤に溶ける助長剤として作用する。
炭酸塩としては、炭酸水素ナトリウム、炭酸ナトリウム、炭酸水素カリウム、炭酸カリウム、炭酸カルシウム、炭酸マグネシウム、セスキ炭酸ナトリウム等が使用可能である。
【００１５】
有機酸としては、クエン酸、無水クエン酸、コハク酸、フマル酸、リンゴ酸、酒石酸等が使用可能である。溶剤中で炭酸塩と反応しより激しく発泡する。
糖類は、ブドウ糖、ショ糖、乳酸、ソルビットなどの単糖類、二糖類、多糖類（でんぷん）、キシリトール、エリスリトールなどの糖アルコール類を使用することができ、錠剤を成形する際のつなぎ（バインダー）となる。
なお、着色剤ペレットは、色の３原色（赤色、黄色、青色）から３色を用意して使用することで、任意の色を調整することができる。
【００１６】
また、炭酸塩、有機酸、糖類、着色素材を混合し圧力で固めた着色剤ペレットの前記着色素材を食用赤色１０２号、食用青色１号、食用黄色４号を使用し、赤色、青色、黄色の各３種類の着色剤ペレットを作成し、前記３種類の着色剤ペレットを組み合わせて本体容器内に入れ、更に溶剤と樹脂を混合した混合溶剤を入れ、本体容器開口端にインキ調整部材を組み付け、更に前記インキ調整部材を覆い、本体容器開口端外周に嵌合固定するペン芯付ホルダーを組み付けて筆記具とすることで、自由なインキ色を調色可能とすることができる。
【００１７】
更に、使用に際して本体容器内に、着色剤ペレットの発泡溶解を妨げず、また発生する泡を効果的に消泡する第１のビヒクルを投入し、次いで着色剤ペレットを投入して発泡溶解させた後、所定時間放置し、次いで筆記具の品質を向上し、また第１のビヒクルでは消泡できなかった泡を消泡する第２のビヒクルを投入し、次いで本体容器開口部に弁などのインキ調整部材、ペン芯を組み付けたホルダー、キャップ等を順次組み付けることにより筆記具の製造することができる。
【００１８】
これは、本発明者が研究した結果、混合溶剤中には着色剤ペレットの発泡溶解を妨げる物質が入っている場合があり、これが原因で溶解時間が長くなるということを見出し、またインキ中に微量の発泡剤が溶け残っている場合があり、これが原因で経時後に本体容器の内部圧力が高まってインキ噴出し現象が生じることを見出したことによる。
そこで、本発明では前記混合溶剤を着色剤ペレットの発泡溶解を妨げず、また発生する泡を効果的に消泡する第１のビヒクルと、筆記具の品質を向上し、また第１のビヒクルでは消泡できなかった泡を消泡する第２のビヒクルの２つに分けて順次投入することにより、高品質な筆記具の製造をすることができることを解明し、第５の本発明に至ったのである。
【００１９】
例えば、消泡剤は着色剤ペレットの溶解中に発生する炭酸ガスによる泡立ちを防ぐために第１のビヒクルとして予め配合しておき、一方、溶解時間に影響を及ぼすようなものは第２のビヒクルに添加しておく。また、残存する発泡剤を中和する（あるいは、ガスを吸収する）物質は第２のビヒクルに添加しておく。
より具体的には、モノエタノールアミン、ジエタノールアミン、トリエタノールアミンなどの中和物質は、着色剤ペレットを溶解させる間（５分間）に発生した炭酸ガスのうち液中に残存するものを中和するために第２のビヒクルに添加する。中和物質を配合しない場合は、残存炭酸ガスによりペンの内部圧力が高まり、ペン芯プッシュ時にインキの噴出し現象が生じる。
【００２０】
図２に、前記筆記具の製造の工程フロー図を示す。
また、着色剤ペレットとして赤色、青色、黄色の３種類の着色剤ペレットを任意に組み合わせて本体容器内に投入することもできる。
【００２１】
以上の説明からも明らかなように、本発明はインキを使用する際に、炭酸塩、有機酸、糖類、着色素材を混合し圧力で固めた着色剤ペレットと、添加剤と溶剤と樹脂を混合した混合溶剤とを反応させるものであり、着色剤をペレット状にして筆記具本体の中でこの色剤ペレットに添加剤と溶剤を配合した混合溶剤を加えるだけで使用でき、しかも筆記時までに長時間かかる場合にもインキ貯蔵部内で液状インキが沈殿もしくは分離するのを防止することができ、更には使用者が希望に応じて自由に調色することができることとなる。
【００２２】
また、本体容器内に前記３種類の着色剤ペレットを任意に組み合わせて入れ、溶剤と樹脂と添加剤との混合溶剤と反応させて本体容器内に所要のインキが得られた後は、本体容器の開口端に弁（バルブ）やウレタンスポンジその他周知のインキ流量を調節する機能を有するインキ調整部材を介して周知のペン芯付ホルダーを組み付けて筆記具を完成させる。
【実施例１】
【００２３】
実施例１は、ニューコクシン：１５重量％、炭酸水素ナトリウム：４０重量％、乳糖：３５重量％、クエン酸：１０重量％の混合物を型に入れ圧力を掛け固める。
１粒の重さは凡そ０．３ｇで、ニューコクシンは実質０．０４５ｇである。
【実施例２】
【００２４】
実施例２は、ブリリアントブルーＦＣＦ：１０重量％、炭酸ナトリウム：１０重量％、炭酸マグネシウム：３０重量％、乳糖：３５重量％、クエン酸：１５重量％の混合物を型に入れ圧力を掛け固める。
１粒の重さは凡そ０．４ｇで、ブリリアントブルーＦＣＦは実質０．０４ｇである。
【実施例３】
【００２５】
実施例３は、タートラジン：２０重量％、炭酸ナトリウム：１５重量％、炭酸カリウム：３０重量％、ブドウ糖：２０重量％、コハク酸：１５重量％の混合物を型に入れ圧力を掛け固める。
１粒の重さは、凡そ０．４ｇでタートラジンは実質０．０８ｇである。
着色剤ペレットの大きさは本実施例１から３の大きさに限定されるものではなく自由に選択可能であり、その中に含有される食用染料の量も１ペレット中に０．００１重量％〜５０重量％を配合することが可能であるのでその自由度は大きい。
前記着色剤ペレットを実施例４以下の筆記具用インキとする。溶剤は、水系の溶剤を用いる。例えば、水単独や水とダイナマイトグリセリン（商品名：日本油脂株式会社製グリセリン）の混合溶剤等が使用可能である。
【００２６】
特に任意の添加剤として、防腐防カビ剤、筆記乾燥性添加剤、インキ浸透性添加剤を浸透補助剤として配合可能であり、更に、他の添加剤として粘度調整剤を配合することも可能である。
より具体的には、防腐防カビ剤は、バイオデンＳ（商品名：大和化学工業株式会社１，２−ベンズイソチアゾリン−３−オンナトリウム塩）、筆記乾燥性とインキ浸透性を有するために、商品名：ネオコールＳＷＣ（第一工業製薬株式会社）、商品名：ネオゲンＴ（第一工業製薬株式会社）、ＢＤＧ（ブチルジグリコール）、ルビスコールＫ−３０（ＢＡＳＦジャパン製ポリビニルピロリドン）等が配合可能である。
【実施例４】
【００２７】
実施例４を筆記時の筆記具用インキとした場合、ダイナマイトグリセリン：２５重量％、水：７５重量％、バイオデンＳ：１．０重量％、実施例１の着色剤ペレット６粒（染料量は、実質０．２７ｇ）となる。
従って、ダイナマイトグリセリン：２５重量％、水：７５重量％、バイオデンＳ：１．０重量％を混合溶剤として着色剤ペレットに配合し筆記具用インキとしている。
【実施例５】
【００２８】
実施例５を筆記時の筆記具用インキとした場合、ダイナマイトグリセリン：２５重量％、水：７５重量％、バイオデンＳ：１．０重量％、ルビスコールＫ−３０：１０重量％、実施例２の着色剤ペレット６粒（染料量は、実質０．２４ｇ）で形成されている。
従って、ダイナマイトグリセリン：２５重量％、水：７５重量％、バイオデンＳ：１．０重量％、ルビスコールＫ−３０：１０重量％、の混合溶剤として着色剤ペレットに配合し筆記具用インキとしている。
【実施例６】
【００２９】
実施例６を筆記時の筆記具用インキとした場合、ダイナマイトグリセリン：２５重量％、水：７５重量％、バイオデンＳ：１．０重量％、ルビスコールＫ−３０：１０重量％、ブチルジグリコール：２．０重量％、実施例３の着色剤ペレット６粒（染料量は、実質０．４８ｇ）を配合している。
従って、この実施例３の着色剤ペレットに残りのルビスコールＫ−３０：１０重量％、ダイナマイトグリセリン：２５重量％、水：７５重量％、バイオデンＳ：１．０重量％、ブチルジグリコール：２．０重量％の混合溶剤として配合し筆記具用インキとしている。
【実施例７】
【００３０】
実施例７を筆記時の筆記具用インキとした場合、ダイナマイトグリセリン：２５重量％、水：７５重量％、バイオデンＳ：１．０重量％、ルビスコールＫ−３０：１０重量％、ネオコールＳＷ−Ｃ：１．０重量％、実施例１の着色剤ペレット１０粒（染料量は、実質０．４５ｇ）を配合している。
従って、この実施例１の着色剤ペレットに残りのルビスコールＫ−３０：１０重量％、ダイナマイトグリセリン：２５重量％、水：７５重量％、バイオデンＳ：１．０重量％、ネオコールＳＷ−Ｃ：１．０重量％の混合溶剤として配合し筆記具用インキとしている。
【実施例８】
【００３１】
実施例８を筆記時の筆記具用インキとした場合、ダイナマイトグリセリン：２５重量％、水：７５重量％、バイオデンＳ：１．０重量％、ルビスコールＫ−３０：１０重量％、ネオゲンＴ：１．０重量％、実施例２の着色剤ペレット８粒（染料量は、実質０．３２ｇ）で形成されている。
従って、この実施例２の着色剤ペレットに残りのルビスコールＫ−３０：１０重量％、ダイナマイトグリセリン：２５重量％、水：７５重量％、バイオデンＳ：１．０重量％、ネオゲンＴ：１．０重量％の混合溶剤として配合し筆記具用インキとしている。
【実施例９】
【００３２】
実施例９を筆記時の筆記具用インキとした場合、ダイナマイトグリセリン：２５重量％、水：７５重量％、バイオデンＳ：１．０重量％、ルビスコールＫ−３０：１０重量％、エタノール：１０重量％、実施例３の着色剤ペレット１０粒（染料量は、実質０．８ｇで形成されている。
従って、この実施例３の着色剤ペレットに残りのルビスコールＫ−３０：１０重量％、ダイナマイトグリセリン：２５重量％、水：７５重量％、バイオデンＳ：１．０重量％、エタノール：１０重量％の混合溶剤として配合し筆記具用インキとしている。
【実施例１０】
【００３３】
実施例１０を筆記時の筆記具用インキとした場合、ダイナマイトグリセリン：２５重量％、水：７５重量％、バイオデンＳ：１．０重量％、ルビスコールＫ−３０：１０重量％、ブチルジグリコール：２．０重量％、ネオゲンＴ：１．０重量％、実施例３の着色剤ペレット２０粒（染料量は、実質１．６０ｇ）で形成されている。
従って、この実施例３の着色剤ペレットに残りのルビスコールＫ−３０：１０重量％、ダイナマイトグリセリン：２５重量％、水：７５重量％、バイオデンＳ：１．０重量％、ネオゲンＴ：１．０重量％の混合溶剤として配合し筆記具用インキとしている。
【実施例１１】
【００３４】
実施例１１を筆記時の筆記具用インキとした場合、ダイナマイトグリセリン：２５重量％、水：７５重量％、バイオデンＳ：１．０重量％、ルビスコールＫ−３０：１０重量％、ブチルジグリコール：２．０重量％、ネオコールＳＷ−Ｃ：１．０重量％、実施例１の着色剤ペレット２０粒（染料量は、実質０．９ｇ）で形成されている。
従って、この実施例１の着色剤ペレットに残りのルビスコールＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
【実施例１２】
【００３５】
実施例１２を筆記時の筆記具用インキとした場合、ダイナマイトグリセリン：２５重量％、水：７５重量％、バイオデンＳ：１．０重量％、ルビスコールＫ−３０：１０重量％、ブチルジグリコール：２．０重量％、ネオコールＳＷ−Ｃ：１．０重量％、実施例２の着色剤ペレット２０粒（染料量は、実質０．８ｇ）で形成されている。
従って、この実施例２の着色剤ペレットに残りのルビスコールＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
【実施例１３】
【００３６】
実施例１３を筆記時の筆記具用インキとした場合、ダイナマイトグリセリン：２５重量％、水：７５重量％、バイオデンＳ：１．０重量％、ルビスコールＫ−３０：１０重量％、ブチルジグリコール：２．０重量％、ネオコールＳＷ−Ｃ：１．０重量％、実施例１の着色剤ペレット１０粒（染料量は、実質０．４５ｇ）、実施例２の着色剤ペレット５粒（染料量は、実質０．２ｇ）、実施例３の着色剤ペレット５粒（染料量は、実質０．４ｇ）で形成されている。
従って、この実施例１、２，３の着色剤ペレットの混合状態に残りのルビスコールＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
【００３７】
以上の実施例４〜１３を筆記具用インキとして使用可能な状態かどうかを表１により判定した。すなわち、表１は着色剤ペレットと混合溶剤との溶解性をあらわした性能表である。表中の○印は溶解性が良好なものを示している。
【００３８】
【表１】
2006077226.tif 000002
【００３９】
このとき、先ず容器で実施例１から３の着色剤ペレットと混合溶剤を反応させ、炭酸塩、有機酸と混合溶剤により発泡力を強力となし、均一な着色と溶解が可能となる。そして着色剤ペレットと混合溶剤とが反応して筆記具用インキとなる。
以下、更に他の実施例を説明する。
【実施例１４】
【００４０】
実施例１４は、ニューコクシン：７重量％、炭酸水素ナトリウム：４０重量％、乳糖：４３重量％、無水クエン酸：１０重量％の混合物を型に入れ、圧力を掛け固める。
実施例１４の１粒の重さは、凡そ０．３ｇでニューコクシンは実質０．０２１ｇとなる。
【実施例１５】
【００４１】
実施例１５は、ブリリアントブルーＦＣＦ：５重量％、炭酸ナトリウム：１０重量％、炭酸マグネシウム：３０重量％、乳糖：４０重量％、無水クエン酸：１５重量％の混合物を型に入れ圧力を掛け固める。
実施例１５の１粒の重さは、凡そ０．３ｇでブリリアントブルーＦＣＦは実質０．０１５ｇとなる。
【実施例１６】
【００４２】
実施例１６は、タートラジン：１３重量％、炭酸ナトリウム：１５重量％、炭酸カリウム：３０重量％、ブドウ糖：２７重量％、コハク酸：１５重量％の混合物を型に入れ圧力を掛け固める。
実施例３の１粒の重さは、凡そ０．３ｇでタートラジンは実質０．０３９ｇである。
着色剤ペレットの大きさは本実施例１４から１６の大きさに限定されるものではなく自由に選択可能であり、その中に含有される食用染料の量も１ペレット中に０．００１重量％〜５０重量％を配合することが可能であるのでその自由度は大きい。
【００４３】
着色剤ペレット中の染料の量を規定することにより、ある程度筆記具としての作成範囲を限定させて、使用者に組立て筆記具のインキを作成させることが出来る。更に、この着色剤ペレットの各色（黄色、赤色、青色）を６粒づつ合計１８個用意してある。従って、色の組み合わせは次の式で表される。
【００４４】
【数１】
2006077226.tif 000003
【００４５】
数式１で表される色が自由に調色可能である。この数式１で表されることから着色剤ペレットは重複組み合わせにより着色できる色種が計算できる。例えば、３色で夫々の着色剤ペレットが６個用意されており、６個の着色剤ペレットを組み合わせる場合、２８種類の色が調色可能である。例示として、その色見本は図１のようになる。
【００４６】
図１は、略三角形の頂点を、黄色、赤色、青色としており夫々の色が各個に三点を形成している。３色の着色剤ペレットを全部で６粒（個）選択する行為を四角形とすると、四角形は２８個あり、前記した調色可能な２８種類の色を示したものである。
四角形の中の数字は、上段がマンセル記号の色相、中段が明度／彩度である。これらの数字は一般のカラーコンピューター（スガ試験機製  品番：ＳＭ−６）で反射測定したものである。そして下段は入れる着色剤ペレットの数量である。括弧の中は、黄色着色剤ペレット、赤色着色剤ペレット、青色着色剤ペレットの順番で記載してある。
例えば、９．０ＹＲの四角形の内部は黄色着色剤ペレットが５個、赤色着色剤ペレットが１個、青色着色剤ペレットが０個となる。従って着色剤ペレットの数が増加すれば細かい調色が可能となる。その組み合わせは数式１で表される。実際に前記着色剤ペレットを組み合わせて筆記具用インキとした場合、実施例１７以下となる。
溶剤は、水系の溶剤を用いる。例えば、水単独や水とダイナマイトグリセリン（商品名：日本油脂株式会社製グリセリン）の混合溶剤等が使用可能である。
【００４７】
特に任意の添加剤として、防腐防カビ剤、筆記乾燥性添加剤、インキ浸透性添加剤を浸透補助剤として配合可能であり、更に、他の添加剤として粘度調整剤を配合することも可能である。
具体的には、防腐防カビ剤として、バイオデンＳ（商品名：大和化学工業株式会社１，２−ベンズイソチアゾリン−３−オンナトリウム塩）、筆記乾燥性とインキ浸透性を有するために、商品名：ネオコールＳＷＣ（第一工業製薬株式会社）、商品名：ネオゲンＴ（第一工業製薬株式会社）、ＢＤＧ（ブチルジグリコール）、ルビテックＫ−３０（ＢＡＳＦジャパン製ポリビニルピロリドン）等が配合可能である。
【実施例１７】
【００４８】
実施例１４を筆記時の筆記具用インキとした場合、ダイナマイトグリセリン：２５重量％、水：７５重量％、バイオデンＳ：１．０重量％、実施例１４の着色剤ペレット６粒( 個) （染料量は、実質０．１２６ｇ）となる。
従って、これらの着色剤ペレットにダイナマイトグリセリン：２５重量％、水：７５重量％、バイオデンＳ：１．０重量％を混合溶剤として着色剤ペレットに配合し筆記具用インキとしている。
インキ色は、赤色（ニューコクシン）であり、カラーコンピューターの測定によると（色度、明度、彩度）は（１．０Ｒ  ６．７／１０．６）である。
【実施例１８】
【００４９】
実施例１５を筆記時の筆記具用インキとした場合、ダイナマイトグリセリン：２５重量％、水：７５重量％、バイオデンＳ：１．０重量％、ルビテックＫ−３０：１０重量％、実施例１５の着色剤ペレット６粒( 個) （染料量は、実質０．０９ｇ）で形成されている。
従って、これらの着色剤ペレットにダイナマイトグリセリン：２５重量％、水：７５重量％、バイオデンＳ：１．０重量％、ルビテックＫ−３０：１０重量％、の混合溶剤として着色剤ペレットに配合し筆記具用インキとしている。
インキ色は、青色（ブリリアントブルーＦＣＦ）であり、カラーコンピューターの測定によると（色相、明度、彩度）は（５．９Ｂ  ６．４／９．７）である。
【実施例１９】
【００５０】
実施例１６を筆記時の筆記具用インキとした場合、ダイナマイトグリセリン：２５重量％、水：７５重量％、バイオデンＳ：１．０重量％、ルビテックＫ−３０：１０重量％、ブチルジグリコール：２．０重量％、実施例１６の着色剤ペレット６粒（個）（染料量は、実質０．２３４ｇ）を配合している。
従って、これらの着色剤ペレットに残りのルビテックＫ−３０：１０重量％、ダイナマイトグリセリン：２５重量％、水：７５重量％、バイオデンＳ：１．０重量％、ブチルジグリコール：２．０重量％の混合溶剤として配合し筆記具用インキとしている。
インキ色は、黄色（タートラジン）であり、カラーコンピューターの測定によると（色度、明度、彩度）は（５．５Ｙ  ８．９／１１．３）である。
【実施例２０】
【００５１】
複数の着色剤ペレットを筆記具用インキとした場合、ダイナマイトグリセリン：２５重量％、水：７５重量％、バイオデンＳ：１．０重量％、ルビテックＫ−３０：１０重量％、ネオコールＳＷ−Ｃ：１．０重量％、実施例１４の着色剤ペレット２粒（個）（染料量は、実質０．０４２ｇ）、実施例１５の着色剤ペレット１粒（個）（染料量は、実質０．００１５ｇ）、実施例１６の着色剤ペレット３粒（個）（染料量は、実質０．１１７ｇ）を配合している。
従って、これらの着色剤ペレットに残りのルビテックＫ−３０：１０重量％、ダイナマイトグリセリン：２５重量％、水：７５重量％、バイオデンＳ：１．０重量％、ネオコールＳＷ−Ｃ：１．０重量％の混合溶剤として配合し筆記具用インキとしている。
インキ色は、カラーコンピューターの測定によると（色相、明度／彩度）は（６．４Ｙ  ６．３／４．５）である。
【実施例２１】
【００５２】
複数の着色剤ペレットを筆記具用インキとした場合、ダイナマイトグリセリン：２５重量％、水：７５重量％、バイオデンＳ：１．０重量％、ルビテックＫ−３０：１０重量％、ネオゲンＴ：１．０重量％、実施例１４の着色剤ペレット１粒（個）（染料量は、実質０．０２１ｇ）、実施例１５の着色剤ペレット２粒（個）（染料量は、実質０．０３ｇ）、実施例１６の着色剤ペレット３粒（個）（染料量は、実質０．１１７ｇ）で形成されている。
従って、これらの着色剤ペレットに残りのルビテックＫ−３０：１０重量％、ダイナマイトグリセリン：２５重量％、水：７５重量％、バイオデンＳ：１．０重量％、ネオゲンＴ：１．０重量％の混合溶剤として配合し筆記具用インキとしている。
インキ色は、カラーコンピューターの測定によると（色相、明度／彩度）は（６．７ＧＹ  ６．３／５．６）である。
【実施例２２】
【００５３】
複数の着色剤ペレットを筆記具用インキとした場合、ダイナマイトグリセリン：２５重量％、水：７５重量％、バイオデンＳ：１．０重量％、ルビテックＫ−３０：１０重量％、エタノール：１０重量％、実施例１４の着色剤ペレット１粒（個）（染料量は、実質０．００２１ｇ）、実施例１５の着色剤ペレット４粒（個）（染料量は、実質０．０６ｇ）、実施例１６の着色剤ペレット１粒（個）（染料量は、実質０．０３９ｇ）で形成されている。
従って、これらの着色剤ペレットに残りのルビテックＫ−３０：１０重量％、ダイナマイトグリセリン：２５重量％、水：７５重量％、バイオデンＳ：１．０重量％、エタノール：１０重量％の混合溶剤として配合し筆記具用インキとしている。
インキ色は、カラーコンピューターの測定によると（色相、明度／彩度）は（８．０Ｇ  ５．８／４．４）である。
【実施例２３】
【００５４】
複数の着色剤ペレットを筆記具用インキとした場合、ダイナマイトグリセリン：２５重量％、水：７５重量％、バイオデンＳ：１．０重量％、ルビテックＫ−３０：１０重量％、ブチルジグリコール：２．０重量％、ネオゲンＴ：１．０重量％、実施例１４の着色剤ペレット４粒（個）（染料量は、実質０．０８４ｇ）、実施例１５の着色剤ペレット１粒（個）（染料量は、実質０．０１５ｇ）、実施例１６の着色剤ペレット１粒（個）（染料量は、実質０．０３９ｇ）で形成されている。
従って、これらの着色剤ペレットに残りのルビテックＫ−３０：１０重量％、ダイナマイトグリセリン：２５重量％、水：７５重量％、バイオデンＳ：１．０重量％、ネオゲンＴ：１．０重量％の混合溶剤として配合し筆記具用インキとしている。
インキ色は、カラーコンピューターの測定によると（色相、明度／彩度）は（３．６ＹＲ  ５．８／２．７）である。
【実施例２４】
【００５５】
複数の着色剤ペレットを筆記具用インキとした場合、ダイナマイトグリセリン：２５重量％、水：７５重量％、バイオデンＳ：１．０重量％、ルビテックＫ−３０：１０重量％、ブチルジグリコール：２．０重量％、ネオコールＳＷ−Ｃ：１．０重量％、実施例１４の着色剤ペレット３粒（個）（染料量は、実質０．００３ｇ）、実施例１５の着色剤ペレット３粒（個）（染料量は、実質０．０４５ｇ）、実施例１６の着色剤ペレット０粒（個）（染料量は、実質０ｇ）で形成されている。
従って、これらの着色剤ペレットに残りのルビテックＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
インキ色は、カラーコンピューターの測定によると（色相、明度／彩度）は（５．６ＰＢ  ５．３／４．６）である。
【実施例２５】
【００５６】
複数の着色剤ペレットを筆記具用インキとした場合、ダイナマイトグリセリン：２５重量％、水：７５重量％、バイオデンＳ：１．０重量％、ルビテックＫ−３０：１０重量％、ブチルジグリコール：２．０重量％、ネオコールＳＷ−Ｃ：１．０重量％、実施例１４の着色剤ペレット０粒（個）（染料量は、実質０ｇ）、実施例１５の着色剤ペレット３粒（個）（染料量は、実質０．０４５ｇ）、実施例１６の着色剤ペレット３粒（個）（染料量は、実質０.２４ｇ）で形成されている。
従って、これらの着色剤ペレットに残りのルビテックＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
インキ色は、カラーコンピューターの測定によると（色度、明度、彩度）は（０．２Ｇ  ６．７／９．４）である。
【実施例２６】
【００５７】
複数の着色剤ペレットを筆記具用インキとした場合、ダイナマイトグリセリン：２５重量％、水：７５重量％、バイオデンＳ：１．０重量％、ルビテックＫ−３０：１０重量％、ブチルジグリコール：２．０重量％、ネオコールＳＷ−Ｃ：１．０重量％、実施例１４の着色剤ペレット３粒（染料量は、実質０．０６３ｇ）、実施例１５の着色剤ペレット０粒（染料量は、実質０ｇ）、実施例１６の着色剤ペレット３粒（染料量は、実質０．１１７ｇ）で形成されている。
従って、これらの着色剤ペレットの混合状態に残りのルビテックＫ−３０：１０重量％、ダイナマイトグリセリン：２５重量％、水：７５重量％、バイオデンＳ：１．０重量％、ブチルジグリコール：２．０重量％、ネオコールＳＷ−Ｃ：１．０重量％を混合溶剤として配合し筆記具用インキとしている。
インキ色は、カラーコンピューターの測定によると（色相、明度、彩度）は（３．２ＹＲ  ７．１／１０．０）である。
【００５８】
以上のように、図１を予め作成しておき、これを基に筆記具使用者または組み付作成者に調色を行なわせ、筆記具使用者または組み付作成者の好みの色を図１より選定して、筆記具のインキを決めることができる。更に、再度同じ色調の筆記具インキを作成することも可能である。
こうすることで使用者または組み付作成が、自分の好みの色に筆記具インキを調色でき、筆記具インキとしても品質の良い筆記具インキを画一的に作成することが出来る。このとき、先ず容器で実施例１７から２６の着色剤ペレットと混合溶剤を反応させ、炭酸塩、有機酸と混合溶剤により発泡力を強力となし、均一な着色と溶解が可能となる。そして着色剤ペレットと混合溶剤とで筆記具用インキとなる。
【実施例２７】
【００５９】
次に、第５の発明の実施例について説明する。
着色剤ペレットの発泡溶解を妨げず、また発生する泡を効果的に消泡する第１のビヒクル、および筆記具の品質を向上し、また第１のビヒクルでは消泡できなかった泡を消泡する第２のビヒクルとして表２に示すものを作成した。着色剤ペレットとしては表３に示すものを作成した。
図２に示すフローに従い、使用に際して本体容器内に第１のビヒクルを投入し、次いで着色剤ペレットを投入して発泡溶解させた後、所定時間（５分間）放置した。次いで第２のビヒクルを投入した後、本体容器開口部に弁などのインキ調整部材、ペン芯を組み付けたホルダー、キャップ等を順次組み付けて筆記具を製造した。
この方法によれば、任意の着色剤ペレットを組み合わせて好みの色の筆記具を簡単かつ短時間で製造することができ、かつ、着色剤ペレットの溶解時間が短縮でき、また、経時的にも内部圧力を向上させることなくインキの噴き出しを防止できた。
【００６０】
【表２】
2006077226.tif 000004
【００６１】
【表３】
2006077226.tif 000005
【図面の簡単な説明】
【００６２】
【図１】三原色混合の色見本及び色度を示す図である。
【図２】筆記具の製造の工程フロー図である。
【図１】
2006077226.tif 000006
【図２】
2006077226.tif 000007